분무 코팅 을 사용 하 여 Cu 포일 시트 위 에 전극 을 생성 하 였 다 . ETPTA / EGMEA / HMPP 를 함유 하 는 활물질 층 을 이후 에 , 20 s 동안 UV 조사 에 노출 시켰 다 . UV 중합 / 가교 를 전극 의 표면 상 에 대략 2000 mW / cm 2 의 방사선 최대 강도 를 갖 는 , Hg UV 램프 ( 100 W ) 를 이용 하 여 수행 하 였 다 .